FR 3029682 A1 20160610 FR 1402801 A 20141204 1 DOMAINE DE L'INVENTION La présente invention concerne un substrat semi-conducteur haute résistivité et son procédé de fabrication. ARRIERE PLAN DE L'INVENTION Un substrat semi-conducteur haute résistivité 1 connu de l'état de la technique, et illustré à la figure 1, comprend : un substrat support 2 ; une couche de piégeage 3 disposée sur le substrat support 2 ; une couche diélectrique 4 disposée sur la couche de piégeage 3 ; une couche de semi-conducteur 5 disposée sur la couche diélectrique 4. Le substrat support 2 peut présenter une résistivité de l'ordre de 1 kOhm.cm, voir 3 kOhm.cm. La couche de piégeage 3 peut comprendre du silicium poly cristallin non dopé. De tels substrats se révèlent particulièrement utiles pour la fabrication de dispositifs radio fréquence (RF) tels que commutateurs d'antennes, des amplificateurs de puissance, des commutateurs. En effet, il est connu de l'homme du métier que les performances des dispositifs RF sont dégradées par les pertes d'insertion, les diaphonies entre dispositifs voisins (« cross talk » selon la terminologie anglo-saxonne), ainsi que les harmoniques de seconde génération. La combinaison d'un substrat support 2 présentant une résistivité de l'ordre de 1 kOhm.cm et d'une couche de piégeage 3 selon l'état de l'art permet de réduire la dégradation des performances des dispositifs RF. A cet égard, l'homme du métier trouvera une revue des performances des dispositifs RF fabriqués sur le substrat semi-conducteur haute résistivité connu de l'état de la technique dans « Silicon-on-insulator (SOI) Technology, manufacture and applications », points 10.7 et 10.8, Oleg Kononchuk and Bich-Yen Nguyen, chez Woodhead Publishing. Les dispositifs RF présentent des caractéristiques qui sont régies à la fois par leur architecture, mais également par la capacité du substrat semi- 3029682 2 conducteur haute résistivité sur lequel ils sont fabriqués à atténuer les pertes d'insertion, les diaphonies entre dispositifs voisins, et les harmoniques de seconde génération. Différents tests existent pour déterminer la capacité d'un substrat semi5 conducteur haute résistivité à atténuer la dégradation des performances des dispositifs RF. La méthode des guides d'ondes coplanaires (« CPW » selon l'acronyme anglo-saxon) est généralement utilisée pour évaluer l'atténuation des harmoniques de seconde génération. L'article C. Roda Neve et al., 10 « Impact of neutron irradiation on the RF properties of oxidized high- resistivity silicon substrates with and without a trap rich passivation layer », Microelectronic Reliability, 50(2011), 326-331 [RODA], décrit les caractéristiques techniques et géométriques de CPW généralement utilisés pour de telles caractérisations. Ainsi de tels CPW appliqués aux substrats 15 semi-conducteurs haute résistivité connus de l'état de la technique montrent que pour un signal d'entrée d'une puissance de -15 dBm, des harmoniques de seconde génération d'une puissance de -80 dBm sont produites à température ambiante, à savoir 20°C. Par ailleurs, la même méthode à une température de 125°C produit des 20 harmoniques de seconde génération d'une puissance de -70 dBm. Cependant, ces substrats semi-conducteurs haute résistivité ne sont pas satisfaisants. En effet, les dispositifs RF sont susceptibles de produire un échauffement du substrat semi-conducteur haute résistivité sur lequel ils 25 sont fabriqués, et la dégradation des performances liées audit échauffement est excessive. Par ailleurs, les nouveaux dispositifs RF développés pour la 4G (ou LTE) requièrent également la fourniture de substrats semi-conducteur haute résistivité présentant une plus forte atténuation des harmoniques de 30 seconde génération. 3029682 3 En effet, il est désormais nécessaire d'obtenir une performance de -100 dBm pour les harmoniques de seconde génération selon la méthode des guide d'onde planaires, non seulement à 20°C mais également jusqu'à 125°C. 5 Notamment, les substrat semi-conducteur haute résistivité connue de l'état de l'art sont aujourd'hui, et comprenant de sa face arrière vers sa face avant, un substrat silicium et de résistivité égale à 5 kOhm.cm, une couche de silicium poly cristallin de 2 pm d'épaisseur, une couche de dioxyde de silicium de 2000 A d'épaisseur, et une couche de silicium de 700 A 10 d'épaisseur ne présentent pas les caractéristiques nécessaires pour atténuer de manière acceptable la dégradation des dispositifs RF conçu pour la 4G. Une solution pour améliorer les performances des dispositifs RF serait alors d'utiliser un substrat support 2 en silicium de très haute résistivité, 15 typiquement 20 kOhm.cm. Toutefois, de tels substrats support ne sont pas disponible commercialement. Un but de l'invention est alors de concevoir un substrat semiconducteur haute résistivité permettant limiter la dégradation des performances des dispositifs RF en cas d'échauffement desdits dispositifs. 20 Un autre but de l'invention est également de fournir un substrat semi- conducteur haut résistivité permettant de fabriquer des dispositifs RF développés pour la 4 G. BREVE DESCRIPTION DE L'INVENTION 25 La présente invention vise à résoudre en tout ou partie les problèmes précités et comprend un substrat semi-conducteur haute résistivité comprenant : une couche de piégeage ; - une couche diélectrique disposée sur la couche de piégeage ; 30 - une couche de semi-conducteur disposée sur la couche diélectrique ; 3029682 4 le substrat étant remarquable en ce que la couche de piégeage comprend une densité de défauts supérieure à une densité de défauts prédéterminée, la densité de défauts prédéterminée est la densité de défauts au-delà de laquelle la résistivité électrique de la couche de piégeage est 5 essentiellement indépendante de la température. Par résistivité de la couche de piégeage est essentiellement indépendante de la température, on entend la résistivité électrique présentant une variation inférieure à 10 % en fonction de la température. Ainsi, un tel substrat permet de limiter la dégradation des performances 10 des dispositifs RF en cas d'échauffement desdits dispositifs. En effet, la résistivité électrique de la couche de piégeage étant essentiellement indépendante de la température, les dispositifs RF qui sont fabriqués sur les substrats semi-conducteurs haute résistivité ne subiront pas de dégradation de leurs performances en cas d'échauffement. 15 Selon un mode de réalisation, la couche de piégeage présente une résistivité, à 20 °C, supérieure à 5 kOhm.cm, de préférence supérieure à 10 kOhm.cm. Ainsi, il est possible de fabriquer des substrats semi-conducteurs haute résistivité compatibles avec les dispositifs RF conçus pour la 4G. 20 En effet, la résistivité supérieure à 5 kOhm.cm de la couche de piégeage permet d'atténuer les harmoniques de seconde génération à -100 dBm (selon les caractéristiques géométriques des CPW de [RODA]) tel que requis pour les dispositifs RF conçus pour la 4G. Par ailleurs, il n'est pas nécessaire, contrairement aux substrats semi- 25 conducteurs haute résistivité connus de l'art antérieur, d'avoir recours à un substrat support présentant une résistivité élevée. Selon un mode de réalisation, la différence de coefficient d'expansion thermique de la couche de piégeage et du substrat support est inférieure à 5 ppm/K entre 100°C et 1200°C. 30 Ainsi, une différence de coefficient d'expansion thermique de la couche de piégeage et le substrat support inférieure à 5 ppm/K entre 100°C et 3029682 5 1200°C permet de fabriquer des dispositifs RF selon des méthodes de fabrication impliquant des recuits thermiques jusqu'à 1200°C. Par ppm, on entend parties par millions. Selon un mode de réalisation, la couche de piégeage comprend des 5 microstructures de taille inférieure à 20 nm, de préférence inférieure à 10 nm. Par microstructures, on entend des cristallites dans des matériaux poly cristallin ou des matériaux poreux. Dans des matériaux poly cristallins, les cristallites sont également appelés grains. 10 Ainsi, des microstructures de taille inférieure à 20 nm, de préférence inférieure à 10 nm confèrent à la couche de piégeage une résistivité supérieure à 5 kOhm.cm. Selon un mode de réalisation, la couche de piégeage comprend un matériau poreux ou poly cristallin. 15 Selon un mode de réalisation, la couche de piégeage comprend du silicium poreux. Selon un mode de réalisation, la couche piégeage comprend du silicium poly cristallin comprenant 1 à 20 % de carbone. Ainsi, les atomes de carbone compris dans la couche de silicium poly 20 cristallin s'accumulent au niveau des joints de grain. Ladite accumulation des atomes de carbone au niveau des joints de grain bloquent à la fois la réorganisation et la croissance des gains de silicium poly cristallin pouvant survenir lors d'un éventuel recuit thermique comprenant une élévation de température. La résistivité électrique de la couche de piégeage sera alors 25 inchangée. Selon un mode de réalisation, l'épaisseur de la couche de piégeage est comprise entre 10 et 50 pm, de préférence entre 20 et 30 pm. Ainsi, avec de telles épaisseurs de la couche de piégeage, le substrat support affecte peu, voir pas du tout, l'amortissement des harmoniques de 30 seconde génération. Il est ainsi possible d'utiliser un substrat support 3029682 6 présentant une résistivité moyenne, par exemple une résistivité inférieure à 1 kOhm.cm. En outre, la différence de coefficient d'expansion thermique de la couche de piégeage et le substrat support étant inférieure à 5 ppm/K entre 100°C et 5 1200°C, des épaisseurs de la couche de piégeage aussi importantes ne généreront pas de déformations excessives du substrat semi-conducteur haute résistivité lors d'un recuit thermique comprenant une montée en température. L'intégrité du substrat semi-conducteur haute résitivité sera ainsi garantie lors de la fabrication des dispositifs RF. 10 Selon un mode de réalisation, le substrat support comprend au moins un des matériaux sélectionné dans le groupe suivant: silicium, carbure de silicium, silicium germanium. Selon un mode de réalisation, la résistivité du substrat support est comprise entre 10 et 2000 Ohm.cm. 15 Selon un mode de réalisation, la couche de semi-conducteur comprend au moins l'un des matériaux sélectionnés dans le groupe suivant : silicium, carbure de silicium, silicium germanium. Selon un mode de réalisation, l'épaisseur de la couche de semiconducteur est comprise entre 10 nm et 1 pm. 20 Selon un mode de réalisation, la couche diélectrique comprend au moins un des matériaux sélectionné dans le groupe suivant: dioxyde de silicium, nitrure de silicium, oxyde d'aluminium. Selon un mode de réalisation, la couche diélectrique est comprise entre 10 nm et 1 pm. 25 L'invention concerne également un procédé de fabrication d'un substrat semi-conducteur haute résistivité, comprenant, de sa face arrière vers sa face avant, un substrat support, une couche de piégeage, une couche de diélectrique, et une couche de semi-conducteur, ledit procédé comprenant les étapes suivantes : 30 a. fournir un substrat semi-conducteur ; b. fournir un substrat support ; 3029682 7 c. former une couche de piégeage sur le substrat support ; d. former une couche diélectrique ; e. former une zone de fragilisation dans le substrat semi-conducteur, la zone de fragilisation délimitant une couche de semi-conducteur du reste du 5 substrat semi-conducteur ; f. assembler le substrat semi-conducteur et de le substrat support ; g. fracturer le substrat semi-conducteur le long de la zone de fragilisation de manière à transférer la couche de semi-conducteur sur le substrat support ; 10 le procédé étant remarquable en ce que la couche de piégeage comprend une densité de défauts supérieure à une densité de défauts prédéterminée, la densité de défauts prédéterminée est la densité de défaut au-delà de laquelle la résistivité électrique de la couche de piégeage est essentiellement indépendante de la température. 15 Par résistivité de la couche de piégeage est essentiellement indépendante de la température, on entend la résistivité électrique présentant une variation inférieure à 10 % en fonction de la température. Ainsi, un tel substrat permet de limiter la dégradation des performances des dispositifs RF en cas d'échauffement desdits dispositifs. 20 En effet, la résistivité électrique de la couche de piégeage étant essentiellement indépendante de la température, les dispositifs RF qui sont fabriqués sur les substrats semi-conducteurs haute résistivité ne subiront pas de dégradation de leurs performances en cas d'échauffement. Selon un mode de réalisation, la couche de piégeage présente une résistivité à 20 °C 25 supérieure à une résistivité supérieure à 5 kOhm.cm, de préférence supérieure à 10 kOhm.cm. Ainsi, il est possible de fabriquer des substrats semi-conducteurs haute résistivité compatibles avec les dispositifs RF conçus pour la 4G. En effet, la résistivité supérieure à 5 kOhm.cm de la couche de piégeage 30 permet d'atténuer les harmoniques de seconde génération à -100 dBm 3029682 8 (selon les caractéristiques géométriques des CPW de [RODA]) tel que requis pour les dispositifs RF conçus pour la 4G. Par ailleurs, il n'est pas nécessaire, contrairement aux substrats semiconducteurs haute résistivité connus de l'art antérieur, d'avoir recours à un 5 substrat support présentant une résistivité élevée. Selon un mode de réalisation, la différence de coefficient d'expansion thermique de la couche de piégeage et du substrat support est inférieure à 5 ppm/K entre 100°C et 1200°C. Ainsi, lors du procédé de fabrication, les déformations subites par le 10 substrat semi-conducteur haute résistivité seront suffisamment faibles et ne générerons pas de bris dudit substrat. Selon un mode de réalisation, la zone de fragilisation est formée, à l'étape e., par implantation d'espèces sélectionnées parmi le groupe suivant : hydrogène, hélium. 15 Selon un mode de réalisation, l'étape g. de fracture est un recuit thermique comprenant une montée en température. Selon un mode de réalisation, le substrat semi-conducteur comprend au moins l'un des matériaux sélectionnés dans le groupe suivant : silicium, carbure de silicium, silicium germanium. 20 Selon un mode de réalisation, le substrat support comprend au moins l'un des matériaux sélectionnés dans le groupe suivant : silicium, carbure de silicium, silicium germanium. Selon un mode de réalisation, la couche diélectrique comprend au moins un des matériaux sélectionné dans le groupe suivant: dioxyde de 25 silicium, nitrure de silicium, oxyde d'aluminium. Selon un mode de réalisation, la couche de piégeage comprend des microstructures de taille inférieure à 20 nm, de préférence inférieure à 10 nm. Par microstructures, on entend des cristallites dans des matériaux poly 30 cristallin ou des matériaux poreux. Dans des matériaux poly cristallins, les cristallites sont également appelés grains. 3029682 9 Selon un mode de réalisation, la couche de piégeage comprend un matériau poreux ou poly cristallin. Selon un mode de réalisation, la couche de piégeage comprend du 5 silicium poreux, et de porosité comprise entre 20 et 80 %. Selon un mode de réalisation, la couche de piégeage comprend du silicium poly cristallin comprenant 1 à 20 % de carbone. Ainsi, les atomes de carbone compris dans la couche de silicium poly cristallin s'accumulent au niveau des joints de grain. Ladite accumulation 10 des atomes de carbone au niveau des joints de grain bloquent à la fois la réorganisation et la croissance des gains de silicium poly cristallin pouvant survenir lors d'un éventuel recuit thermique comprenant une élévation de température. Selon un mode de réalisation, la couche de piégeage présente une 15 épaisseur comprise entre 10 et 50 pm, de préférence entre 20 et 30 pm. Selon un mode de réalisation, la résistivité du substrat support est comprise entre 10 et 2000 Ohm.cm. BREVE DESCRIPTION DES DESSINS L'invention sera mieux comprise à la lumière de la description 20 qui suit du mode de réalisation, particulier et non limitatif, de l'invention en référence aux figures ci-jointes parmi lesquelles : - la figure 1 est une vue schématique en coupe transversale d'un substrat semi-conducteur haute résistivité connu de l'état de la technique ; 25 - la figure 2 est une vue schématique en coupe transversale d'un substrat semi-conducteur haute résistivité selon l'invention ; - la figure 3 est une vue schématique en coupe transversale du procédé de fabrication d'un substrat semi-conducteur haute résistivité selon l'invention. 30 3029682 10 DESCRIPTION DETAILLEE DE L'INVENTION Pour les différents modes de mise en oeuvre, les mêmes références seront utilisées pour des éléments identiques ou assurant la même fonction, 5 par souci de simplification de la description. Le substrat semi-conducteur haute résistivité 10 illustré à la figure 2 comprend un substrat support 20. Le substrat support 20 peut être constitué de tous les matériaux utilisés habituellement dans l'industrie de la micro-électronique, de l'optique, l'opto- 10 électronique et le photovoltaïque. Notamment, le substrat support 20 peut comprendre au moins un des matériaux sélectionné dans le groupe suivant: silicium, carbure de silicium, silicium germanium. Le substrat semi-conducteur haute résistivité 10 comprend une couche de piégeage 30. 15 Une couche de piégeage 30 est disposée sur le substrat support 20. Par disposée sur le substrat support 20, on entend disposée sur une de ses faces. La couche de piégeage 30 comprend une densité de défaut supérieure à une densité de défauts prédéterminée. 20 La densité de défauts prédéterminée est définie comme la densité de défaut au-delà de laquelle la résistivité électrique de la couche de piégeage 30 est essentiellement indépendante de la température. Par résistivité de la couche de piégeage 30 est essentiellement indépendante de la température, on entend la résistivité électrique 25 présentant une variation inférieure à 10 % en fonction de la température. Pour une densité de défauts suffisante, la densité de défauts prédéterminée selon l'invention, le mécanisme de conductivité est dominé par un régime de conductivité par sauts (« hopping conductivity » selon la terminologie anglo saxonne). Ce mécanisme de conductivité électrique est 30 essentiellement indépendant de la température. A cet égard, l'homme du 3029682 11 métier trouvera une présentation de la conductivité électrique par sauts dans « N.F. Mott, Phil. Mag, 19, 835, 1969 ». Lorsque le mécanisme de conductivité électrique dans la couche de piégeage 30 est assuré par un mécanisme de conductivité par saut (hopping 5 conductivity » selon la terminologie anglo saxonne), la résistivité électrique dudit matériau est, par conséquent, essentiellement indépendante de la température. Dit autrement, sa résistivité électrique varie peu avec les variations de température. La détermination du nombre de défauts ou de la densité de défauts 10 peut être réalisée par des techniques de microscopie électronique à transmission (« TEM » selon la terminologie anglo-saxonne). La densité de défaut connue par la technique précédemment citée, la résistivité électrique de la couche de piégeage 30 peut alors être mesurée à différentes températures. 15 Un tel protocole permet alors de déterminer la densité de défauts prédéterminée au-delà de laquelle la couche de piégeage présente une résistivité électrique essentiellement indépendante de la température. Par défaut, sans pour autant être limitatifs, nous entendons des joints de grain dans les matériaux poly cristallins, des zones vides dans les 20 matériaux poreux, des interstices, des inclusions.... Ce mécanisme de conductivité par saut est particulièrement intéressant dans le cas présent car il ne présente pas de dépendance en température. La couche de piégeage 30 peut présenter, à 20 °C, à une résistivité supérieure à 5 kOhm.cm, de préférence supérieure à 10 kOhm.cm. 25 La couche de piégeage 30 peut présenter une épaisseur comprise entre 10 et 50 pm, de préférence entre 20 et 30 pm. La couche de piégeage 30 peut de manière très avantageuse comprendre des microstructures. Par microstructures, on entend des cristallites dans des matériaux poly 30 cristallin ou des matériaux poreux. Dans des matériaux poly cristallins, les cristallites sont également appelés grains. 3029682 12 De manière avantageuse, la couche de piégeage 30 peut comprendre un matériau poly cristallin ou poreux. Toujours de manière avantageuse, la couche de piégeage 30 peut comprendre des microstructures de taille inférieure à 20 nm, de préférence 5 inférieure à 10 nm. La taille d'une microstructure est définie comme la plus grande de ses dimensions. Ainsi, lorsque les microstructures formant la couche de piégeage 30 ont une taille inférieure à 20 nm, il est possible d'obtenir une couche de 10 piégeage présentant une résistivité supérieure à 5 kOhm.cm. En effet, plus les microstructures sont petites, plus la densité de défauts ou de joints de grains est importante. Par conséquent, des tailles de microstructures inférieures à 20 nm, voir inférieure à 10 nm, la densité de défauts est suffisante pour assurer une conductivité dans la couche de 15 piégeage par sauts. La conductivité par saut implique généralement une résistivité très élevée, et une très faible dépendance de la résistivité en fonction de la température. Par ailleurs, la différence de coefficient d'expansion thermique de la couche de piégeage 30 et le substrat support 20 est inférieure à 5 ppm/K 20 entre 100°C et 1200°C. La fabrication de dispositifs RF nécessite généralement des étapes de recuit thermique à des températures supérieures à 850°C, voir supérieures à 1000°C, par exemple 1200°C. Ainsi, à de telles températures, et pour des épaisseurs de la couche de piégeage 30 comprises entre 10 et 50 pm, une 25 différence de coefficient d'expansion thermique entre la couche de piégeage 30 et le substrat support 20 trop importante peut provoquer des déformations susceptible de casser le substrat semi-conducteur haute résistivité 10. Une différence de coefficient d'expansion thermique suffisamment 30 faible, à savoir inférieure à 5 ppm/K, entre le substrat support 20 et la 3029682 13 couche de piégeage 30 permet de prévenir le bris du substrat semiconducteur haute résistivité 10 lors d'une étape de recuit thermique. A titre d'exemple, le substrat support 20 est un substrat en silicium, la couche de piégeage 30 est du silicium poreux comprenant des 5 microstructures de taille inférieure à 20nm, de préférence inférieure à 10 nm, et présentant une porosité supérieure à 50 %. L'épaisseur de la couche de piégeage est comprise entre 10 et 50 pm, par exemple 30 pm. Ainsi, la taille des microstructures confère à la couche de piégeage une résistivité supérieure à 5 kOhm.cm pour des températures inférieures à 10 125°C. Par ailleurs, les grains de la couche de piégeage 30, et plus particulièrement leur taille, ne seront pas affectés lors d'une étape de recuit thermique comprenant une montée en température supérieure à 850°C. La taille des grains de la couche de piégeage 30 régissant la résistivité de ladite 15 couche de piégeage 30, sa résistivité reste alors inchangée lors du recuit thermique susmentionné. Toujours à titre d'exemple, le substrat support 20 est un substrat en silicium, et la couche de piégeage 30 est une couche de silicium poly cristallin comprenant des grains de taille inférieure à 20 nm, de préférence 20 inférieure à 10 nm, et d'une épaisseur comprise entre 10 et 50 pm, par exemple 30 pm. Ainsi la différence de coefficient d'expansion thermique entre le substrat support 20 et la couche de piégeage 30 est inférieure 5 ppm/K, et prévient toute déformation excessive du substrat 10 pouvant entrainer sa cassure. 25 Ainsi, la couche de piégeage 30 présente une résistivité supérieure à 5 kOhm.cm pour des températures inférieures à 125°C. Par ailleurs, la couche de silicium poly cristallin comprend du carbone à une teneur comprise entre 1 et 20 %, par exemple 5 %. Un dopage en carbone de la couche de poly silicium permet de stabiliser la taille des grains 30 lors d'un recuit thermique comprenant une montée en température supérieure à 850 °C, par exemple 1200 °C. En effet, sans ce dopage en 3029682 14 carbone, les grains de la couche de poly silicium se réorganisent et voient leur taille augmenter. Cela a pour conséquence de réduire la résistivité de la couche de piégeage 30. Lorsque qu'un dopage en carbone est introduit dans la couche de poly silicium, les atomes de carbone se concentrent au 5 niveau des joints de grains, et figent toute réorganisation des grains lors d'un recuit thermique comprenant une montée en température supérieure à 850°C. Par conséquent, les étapes de recuit thermiques n'affectent pas les propriétés électriques de la couche de poly silicium. Le substrat semi-conducteur haute résistivité 10 comprend une couche 10 diélectrique 40 disposée sur la couche de piégeage 30. Par couche diélectrique, on entend une couche d'isolant électrique. La couche diélectrique 40 comprend au moins un des matériaux sélectionné dans le groupe suivant: dioxyde de silicium, nitrure de silicium, oxyde d'aluminium. 15 La couche diélectrique 40 peut présenter une épaisseur comprise entre 10 nm et 1 pm. Le substrat semi-conducteur haute résistivité comprend une couche de semi-conducteur 50 disposée sur la couche diélectrique 40. La couche de semi-conducteur 50 peut comprendre au moins un des 20 matériaux sélectionné dans le groupe suivant: silicium, silicium germanium. L'épaisseur de la couche de semi-conducteur 50 peut être est comprise entre 10 nm et 1 pm, par exemple 70 nm. Il est ainsi possible d'obtenir un substrat semi-conducteur haute résistivité 10, qui selon l'invention, permet d'étendre le champ d'application 25 des substrats 10 à la fabrication des dispositifs RF tels que des commutateurs d'antenne (« antenna switch » selon la terminologie anglo-saxonne), des amplificateurs. En effet, de tels substrats 10 ont les propriétés prescrites pour la fabrication de dispositifs RF conçus pour la norme des télécommunications 30 4G. 3029682 15 Il a par ailleurs été démontré, dans le cadre de la présente invention, qu'un substrat 10 comprenant une couche de piégeage 30 présentant une résistivité supérieure à 5 kOhm.cm pour des températures inférieures à 125 °C, formée sur un substrat support 20 présentant une résistivité de 1 kOhm 5 permet d'atténuer la puissance des harmoniques de secondes génération à -100 dBm pour un signal d'entrée de -15 dBm. Selon la présente invention, la résistivité du substrat support 20 peut être comprise entre 10 et 2000 Ohm.cm. Il faut noter qu'avec une couche de piégeage selon l'art antérieur, la 10 résistivité du substrat support 20 aurait dû être supérieure à 10 kOhm.cm. Cependant de tels substrats supports ne sont pas présents dans le commerce. L'invention concerne également le procédé de fabrication du substrat semi-conducteur haute résistivité 10, et illustré à la figure 3. 15 Le procédé de fabrication comprend une étape a. consistant à fournir un substrat semi-conducteur 51. Le substrat semi-conducteur 51 peut comprendre au moins l'un des matériaux sélectionnés dans le groupe suivant : silicium, carbure de silicium, silicium germanium. 20 L'étape b. du procédé de fabrication comprend la fourniture d'un substrat support 20. Le substrat support 20 peut comprendre au moins l'un des matériaux sélectionnés dans le groupe suivant : silicium, carbure de silicium, silicium germanium. 25 La résistivité du substrat support 20 peut être comprise entre 10 et 2000 Ohm.cm. L'étape c. du procédé comprend la formation d'une couche de piégeage sur une face du substrat support 20. Par ailleurs, la couche de piégeage, selon l'invention, présente, à 20 30 °C, une résistivité supérieure à 5 kOhm.cm, de préférence supérieure à 10 kOhm.cm. 3029682 16 En outre, selon l'invention, la différence de coefficient d'expansion thermique de la couche de piégeage et du substrat support 20 est inférieure à 5 ppm/K entre 100 °C et 1200 °C. La couche de piégeage 30 présente une épaisseur comprise entre 10 5 et 50 pm, de préférence entre 20 et 30 pm. De manière particulièrement avantageuse, la couche de piégeage 30 comprend des microstructures de taille inférieure à 20 nm, de préférence inférieure à 10 nm. Selon un mode de réalisation, la couche de piégeage 30 comprend un 10 matériau poreux ou poly cristallin. Par exemple, la couche de piégeage 30 peut être une couche de silicium poreux formée par une étape d'anodisation électrochimique, de préférence avec un électrolyte en acide fluorhydrique, connue de l'homme du métier. 15 La formation de la couche de piégeage 30 sous forme de silicium poreux peut, par exemple, comprendre les étapes suivantes : - Formation d'une couche de silicium dopé par épitaxie sur le substrat support 20, ladite formation étant exécutée par la technique de déposition en phase vapeur, à une température comprise entre 900°C 20 et 1200 °C, avec comme précurseurs du trichlorosilane et du B2H6. - Une étape d'anodisation électrochimique, connue en soi par l'homme du métier est alors exécutée. Dans ce cas, le substrat support 20 est placé dans une enceinte comprenant un électrolyte en acide fluorhydrique. 25 Une anode et une cathode, plongées dans l'électrolyte, sont alimentées par une source de courant électrique. Le substrat support 20 est positionné de sorte à ce que la couche de silicium dopé soit tournée vers la cathode. Un courant électrique est appliqué entre l'anode et la cathode par 30 l'intermédiaire de la source de courant électrique. Ce courant électrique est en général constant. 3029682 17 En fin d'anodisation, le substrat support 20 est rincé. Avantageusement, la couche de silicium dopé est dopée p, ce qui permet d'accélérer l'anodisation. La couche de piégeage 30 ainsi formée comprend du silicium poreux. 5 Ledit silicium poreux présente une porosité comprise entre 20 et 80 %, et des microstructures d'une taille inférieure à 20 nm. Selon un autre mode de réalisation particulièrement avantageux, la couche de piégeage 30 comprend du silicium poly cristallin dopé comprenant 1 à 20 % de carbone. Les grains de silicium poly cristallin ont 10 une taille inférieure à 20 nm, de préférence inférieure à 10 nm. De tels couches de silicium poly cristallin comprenant un dopage de 1 à 20 % en carbone, et des grains de taille inférieure à 20 nm, voir 10 nm, ne peuvent être réalisées par les techniques telles que la déposition chimique en phase vapeur à basse pression (LPCVD) ou la déposition chimique en 15 phase vapeur à pression atmosphérique (APCVD). La réalisation de telles couches de silicium poly cristallin comprenant un dopage de 1 à 20 % en carbone, et des grains de taille inférieure à 20 nm, voir 10 nm, nécessite alors la technique de déposition chimique en phase vapeur. La température de formation des couches doit alors être 20 supérieure à 700°C, de préférence supérieure à 900°C, encore plus préférentiellement entre 1100 et 1200 °C. Les précurseurs de Carbone (C) peuvent comprendre au moins un des éléments choisi parmi : méthylsilane (SiH3CH3), méthane (CH4), éthane (C2H6), propane (C3H8), butane (C4H10), et méthyltrichlorosilane (SiCH3CI3). Les précurseurs de Silicium 25 (Si) peuvent comprendre au moins un des éléments choisi parmi : silane (SiH4), disilane (Si2H6), dichlorosilane (SiH2Cl2), trichlorosilane (SiHCl3), tétrachlorosilane (SiCI4). L'étape d. comprend la formation d'une couche diélectrique 40. La couche diélectrique 40 peut être formée sur la couche de piégeage 30 30. 3029682 18 La couche diélectrique 40 peut également être formée sur le substrat semi-conducteur 51. La couche diélectrique 40 peut comprendre au moins un des matériaux sélectionné dans le groupe suivant: dioxyde de silicium, nitrure de silicium, 5 oxyde d'aluminium. Une couche diélectrique 40 comprenant du dioxyde de silicium peut par exemple être obtenue par oxydation thermique d'un substrat semiconducteur 51 en silicium. L'oxydation thermique d'un substrat semi-conducteur 51 en silicium 10 peut être exécutée par une étape de recuit thermique à une température comprise entre 800 et 1100°C, par exemple 950°C, sous atmosphère d'oxygène. L'épaisseur de la couche diélectrique 40 peut être comprise entre 10 nm et 1 pm. 15 L'étape e. comprend la formation d'une zone de fragilisation 60 dans le substrat semi-conducteur 51. La zone de fragilisation 60 délimite une couche de semi-conducteur 50 du reste du le substrat semi-conducteur 51. Dit autrement, la couche de semi-conducteur 50 est délimitée par la zone de fragilisation 60 et la surface 20 libre du substrat semi-conducteur. La zone de fragilisation 60 peut être formée par implantation d'espèces sélectionnées par le groupe suivant : hydrogène, hélium. Par exemple, les espèces hydrogène sont implantées dans le substrat semi-conducteur 20 en silicium, comprenant une couche diélectrique 40 en 25 oxyde de silicium, à une énergie de 70 keV et une dose de 6 atomes par cm2. Après formation de la zone de fragilisation 60, l'étape f. d'assemblage du substrat semi-conducteur 51 et du substrat support 20 est exécutée. L'assemblage est exécuté de manière à former la structure 30 comprenant, de sa face arrière par sa face avant, le substrat support 20, la 3029682 19 couche de piégeage 30, la couche diélectrique 40, et la couche de semiconducteur 50. A la suite de l'étape f. d'assemblage, l'étape g. de fracture du substrat semi-conducteur 51 selon la zone de fragilisation 60 est exécutée. 5 Il résulte de cette étape le transfert de la couche de semi-conducteur 50 et de la couche diélectrique 40 sur la couche de piégeage 30. Lorsque la zone de fragilisation 60 est obtenue par implantation d'espèces, l'étape de fracture g. peut être exécuté par un recuit thermique comprenant une montée en température, par exemple 400 °C pendant 1 10 heure. A l'issue de l'étape g. de fracture, le substrat semi-conducteur obtenu peut subir un recuit thermique comprenant une montée en température au dessus de 850 °C, par exemple 900 °C, destiné à renforcer l'interface d'assemblage formée par la couche diélectrique 40 et la couche de 15 piégeage 30. Etant donnée l'épaisseur de la couche de piégeage 30, la différence de coefficient d'expansion thermique entre la couche de piégeage 30 et le substrat support 20 inférieure à 5 ppm/K est mise à profit pour limiter la déformation du substrat semi-conducteur haute résistivité, et le risque de 20 bris dudit substrat 10. REFERENCES - Silicon-on-insulator (SOI) Technology, manufacture and 25 applications », points 10.7 et 10.8, Oleg Kononchuk and Bich-Yen Nguyen, chez Woodhead Publishing - C. Roda Neve et al., Impact of neutron irradiation on the RF properties of oxidized high-resistivity silicon substrates with and 30 without a trap rich passivation layer, Microelectronic Reliability, 50(2011), 326-331 - N.F. Mott, Phil. Mag, 19, 835, 1969 REVENDICATIONS1. Substrat semi-conducteur haute résistivité comprenant : - une couche de piégeage (30); - une couche diélectrique (40) disposée sur la couche de piégeage (30) ; une couche de semi-conducteur (50) disposée sur la couche diélectrique (40) ; le substrat étant caractérisé en ce que la couche de piégeage (30) comprend une densité de défauts supérieure à une densité de défauts prédéterminée, la densité de défauts prédéterminée est la densité de défauts au-delà de laquelle la résistivité électrique de la couche de piégeage (30) est essentiellement indépendante de la température. 2. Substrat selon la revendication 1, dans lequel la couche de piégeage (30) présente une résistivité, à 20 °C, supérieure à 5 kOhm.cm, de préférence supérieure à 10 kOhm.cm. 3. Substrat selon la revendication 1 ou 2, dans lequel la couche de piégeage (30) repose sur un substrat support (20), la différence de coefficient d'expansion thermique de la couche de piégeage (30) et du substrat support (20) est inférieure à 5 ppm/K entre 100°C et 1200°C. 4. Substrat selon l'une des revendications 2 à 3, dans lequel la couche de piégeage (30) comprend des microstructures de taille inférieure à 20 nm, de préférence inférieure à 10 nm. 5. Substrat selon l'une des revendications 2 à 4, dans lequel la couche de piégeage (30) comprend un matériau poreux ou poly cristallin. 6. Substrat selon l'une des revendications 2 à 5, dans lequel la couche de piégeage (30) comprend du silicium poreux. 3029682 21 7. Substrat selon l'une des revendications 2 à 5, dans lequel la couche piégeage (30) comprend du silicium poly cristallin comprenant 1 à 20 % de carbone. 5 8. Substrat selon l'une des revendications 2 à 7, dans lequel l'épaisseur de la couche de piégeage (30) est comprise entre 10 et 50 pm, de préférence entre 20 et 30 pm. 9. Substrat selon l'une des revendications 2 à 8, dans lequel le substrat 10 support (20) comprend au moins un des matériaux sélectionné dans le groupe suivant: silicium, carbure de silicium, silicium germanium. 10. Substrat selon l'une des revendication 2 à 9, dans lequel la résistivité du substrat support (20) est comprise entre 10 et 2000 Ohm.cm. 11. Substrat selon l'une des revendications 1 à 10, dans lequel la couche de semi-conducteur (50) comprend au moins l'un des matériaux sélectionnés dans le groupe suivant : silicium, carbure de silicium, silicium germanium. 12. Substrat selon l'une des revendications 1 à 11, dans lequel l'épaisseur de la couche de semi-conducteur (50) est comprise entre 10 nm et 1 pm. 13. Substrat selon l'une des revendications 1 à 12, dans lequel la couche 25 diélectrique (40) comprend au moins un des matériaux sélectionné dans le groupe suivant: dioxyde de silicium, nitrure de silicium, oxyde d'aluminium. 14. Substrat selon l'une des revendications 1 à 13, dans lequel la couche 30 diélectrique (40) est comprise entre 10 nm et 1 pm. 15 20 3029682 22 15. Procédé de fabrication d'un substrat semi-conducteur haute résistivité, comprenant, de sa face arrière vers sa face avant, un substrat support, une couche de piégeage, une couche de diélectrique, et une couche de semi-conducteur, ledit procédé comprenant les étapes suivantes : 5 a. fournir un substrat semi-conducteur (51); b. fournir un substrat support (20) ; c. former une couche de piégeage (30) sur le substrat support (20) ; d. former une couche diélectrique (40); e. former une zone de fragilisation (60) dans le substrat semi-conducteur, la 10 zone de fragilisation (60) délimitant une couche de semi-conducteur (50) du reste du substrat semi-conducteur (51) ; f. assembler le substrat semi-conducteur (51) et de le substrat support (20) ; g. fracturer le substrat semi-conducteur (51) le long de la zone de fragilisation (60) de manière à transférer la couche de semi-conducteur 15 (50) sur le substrat support (20) ; le procédé étant caractérisé en ce que la couche de piégeage (30) comprend une densité de défauts supérieure à une densité de défauts prédéterminée, la densité de défauts prédéterminée est la densité de défaut au-delà de laquelle la résistivité électrique de la couche de piégeage (30) est 20 essentiellement indépendante de la température. 16. Procédé de fabrication selon la revendication 15, dans lequel la couche de piégeage (30) présente une résistivité, à 20 °C, supérieure à 5 kOhm.cm, de préférence supérieure à 10 kOhm.cm. 25 17. Procédé de fabrication selon la revendication 15 ou 16, dans lequel la différence de coefficient d'expansion thermique de la couche de piégeage (30) et du substrat support (20) est inférieure à 5 ppm/K entre 100°C et 1200°C. 30 3029682 23 18.Procédé de fabrication selon l'une des revendications 15 à 17, dans lequel la zone de fragilisation (60) est formée, à l'étape e., par implantation d'espèces sélectionnées parmi le groupe suivant : hydrogène, hélium. 5 19.Procédé de fabrication selon l'une des revendications 15 à 18, dans lequel l'étape g. de fracture est un recuit thermique comprenant une montée en température. 10 20.Procédé de fabrication selon l'une des revendications 15 à 19, dans lequel le substrat semi-conducteur (51) comprend au moins l'un des matériaux sélectionnés dans le groupe suivant : silicium, carbure de silicium, silicium germanium. 15 21.Procédé de fabrication selon l'une des revendications 15 à 20, dans lequel le substrat support (20) comprend au moins l'un des matériaux sélectionnés dans le groupe suivant : silicium, carbure de silicium, silicium germanium. 20 22.Procédé de fabrication selon l'une des revendications 15 à 21, dans lequel la couche diélectrique (40) comprend au moins un des matériaux sélectionné dans le groupe suivant: dioxyde de silicium, nitrure de silicium, oxyde d'aluminium. 25 23. Procédé de fabrication selon l'une des revendications 15 à 22, dans lequel la couche de piégeage (30) comprend des microsctructures de taille inférieure à 20 nm, de préférence inférieure à 10 nm. 24. Procédé de fabrication selon l'une des revendications 15 à 23, dans 30 lequel, la couche de piégeage (30) comprend un matériau poreux ou poly cristallin. 3029682 24 25.Procédé de fabrication selon l'une des revendications 15 à 24, dans lequel la couche de piégeage (30) comprend du silicium poreux, et de porosité comprise entre 20 et 80 %. 5 26. Procédé de fabrication selon l'une des revendications 15 à 24, dans lequel la couche de piégeage (30) comprend du silicium poly cristallin comprenant 1 à 20 % de carbone. 27. Procédé de fabrication selon l'une des revendications 15 à 26, dans 10 lequel la couche de piégeage (30) présente une épaisseur comprise entre 10 et 50 pm, de préférence entre 20 et 30 pm. 28.Procédé de fabrication selon l'une des revendications 15 à 27, dans lequel la résistivité du substrat support (20) est comprise entre 10 et 15 2000 Ohm.cm.